(57)【要約】      （修正有）【課題】簡易な構造のプラズマ処理装置であっても耐食性に優れた導電性炭素膜の形成方法の提供。【解決手段】直流プラズマＣＶＤ法により、ワークＷに導電性炭素膜を形成する導電性炭素膜の形成方法において、プラズマ生成用の電源として直流パルス電源４を用い、導電性炭素膜の成膜工程で、原料ガスとして炭素数４以下の鎖式炭化水素ガスを供給し、成膜温度を５２０〜７５０℃として鎖式炭化水素ガスをプラズマ化する導電性炭素膜の形成方法。【選択図】図１
2018109203.tif 000002
【特許請求の範囲】
【請求項１】
直流プラズマＣＶＤ法により、ワークに導電性炭素膜を形成する導電性炭素膜の形成方法であって、
導電性炭素膜の成膜工程において、原料ガスとして炭素数４以下の鎖式炭化水素ガスを供給し、
成膜温度を５２０℃以上、７５０℃以下として前記鎖式炭化水素ガスをプラズマ化する、導電性炭素膜の形成方法。
【請求項２】
前記鎖式炭化水素ガスは、メタンガス、アセチレンガス、プロパンガスおよびブタンガスから成る群から選択される１種以上のガスである、請求項１に記載された導電性炭素膜の形成方法。
【請求項３】
前記鎖式炭化水素ガスはアセチレンガスであり、前記アセチレンガスと共に水素ガスを供給し、
前記アセチレンガスおよび前記水素ガスを供給する際に、前記アセチレンガスと前記水素ガスの流量比が１〜５となる状態を維持しながら、各ガスの流量が目標流量に到達するまで、各ガスの流量を徐々に変化させる、請求項１に記載された導電性炭素膜の形成方法。
【請求項４】
プラズマ生成用の電源として直流パルス電源を用いる、請求項１〜３のいずれか一項に記載された導電性炭素膜の形成方法。
【請求項５】
請求項１〜４のいずれか一項に記載された導電性炭素膜の形成方法を用い、ワークに導電性炭素膜を形成して導電性炭素膜が被覆された部材を製造する、導電性炭素膜被覆部材の製造方法。
【請求項６】
請求項１〜４のいずれか一項に記載された導電性炭素膜の形成方法を用い、燃料電池用セパレータ部材の表面に導電性炭素膜を形成する、燃料電池用セパレータの製造方法。
【発明の詳細な説明】
【技術分野】
【０００１】
本発明は、導電性を有する炭素膜の形成方法、導電性炭素膜被覆部材の製造方法および燃料電池用セパレータの製造方法に関する。
【背景技術】
【０００２】
近年、内燃機関を備えた自動車に代わる次世代自動車の１つとして、燃料電池自動車への注目度が高まっている。従前より燃料電池に関する技術開発は活発に行われており、要求される特性を満たすことができるよう様々な技術が開発されている。例えば燃料電池の構成部品であるセパレータには導電性や耐食性、強度等が求められるが、これらの要求特性に応える技術として、ワーク（基材）の表面に導電性を有する炭素膜（以下、“導電性炭素膜”）を形成することが知られている。
【０００３】
特許文献１には、炭素膜に導電性を付与するために膜中にホウ素等の元素を添加する方法が開示されている。特許文献２には、高周波電源を用いたプラズマ化学蒸着法（以下、“高周波プラズマＣＶＤ法”）で、導電性炭素膜を形成する方法が開示されている。特許文献３には、ベンゼン、トルエン、キシレンおよびナフタレンのような炭素環式化合物ガスや、ピリジン、ピラジンおよびピロールのような複素環式化合物ガスを用い、直流電源を用いたプラズマ化学蒸着法（以下、“直流プラズマＣＶＤ法”）で、導電性炭素膜を形成する方法が開示されている。
【先行技術文献】
【特許文献】
【０００４】
【特許文献１】特開２０１２−１８８６８８号公報
【特許文献２】特開２０１２−１４６６１６号公報
【特許文献３】特開２００８−４５４０号公報
【発明の概要】
【発明が解決しようとする課題】
【０００５】
特許文献１のように添加元素を用いて導電性炭素膜を形成すると、成膜過程で複数の原料の使用や後処理が必要となり、炭素膜の製造工程が複雑になる。また、炭素膜中に元素を添加することで、炭素膜の諸特性（主に耐食性）が変化してしまうおそれがある。
【０００６】
特許文献２のようにプラズマ処理装置に高周波電源を用いると、装置構造の複雑化が避けられず、装置を安価に製造することが困難となる。また、高周波プラズマＣＶＤ法は、大量数のワークの成膜処理には不向きであり、燃料電池セパレータ等の導電性炭素膜被覆部材の量産には適さない。
【０００７】
一方、特許文献３のようにプラズマ処理装置に直流電源を用いれば、高周波電源を用いたプラズマ処理装置よりも装置構造が簡易となり、大量数のワークの成膜処理を行うことが可能となる。しかしながら、直流プラズマＣＶＤ法で生成されるプラズマの密度は、高周波プラズマＣＶＤ法で生成されるプラズマの密度よりも小さくなる。このため、特許文献３では、原料ガスの供給時において、分解しやすいベンゼン、トルエン、キシレンおよびナフタレン等の炭素環式化合物のガスや、ピリジン、ピラジンおよびピロール等の複素環式化合物のガスを用いている。これらの環式化合物は液体原料であることから、原料ガスとしてこれらの環式化合物を用いる場合には、原料をガス化するために、ガス供給ラインにヒーター等の加熱機構を設けることが必須となる。これにより、プラズマ処理装置の構造が複雑化し、装置が高価なものとなる。
【０００８】
本発明は、上記事情に鑑みてなされたものであり、簡易な構造のプラズマ処理装置であっても耐食性に優れた導電性炭素膜を形成できるようにすることを目的とする。
【課題を解決するための手段】
【０００９】
上記課題を解決する本発明は、直流プラズマＣＶＤ法により、ワークに導電性炭素膜を形成する導電性炭素膜の形成方法であって、導電性炭素膜の成膜工程において、原料ガスとして炭素数４以下の鎖式炭化水素ガスを供給し、成膜温度を５２０℃以上、７５０℃以下として前記鎖式炭化水素ガスをプラズマ化することを特徴としている。  
【００１０】
別の観点による本発明は、導電性炭素膜被覆部材の製造方法であって、上記の導電性炭素膜の形成方法を用い、ワークに導電性炭素膜を形成して導電性炭素膜が被覆された部材を製造することを特徴としている。
【００１１】
更に別の観点による本発明は、燃料電池用セパレータの製造方法であって、上記の導電性炭素膜の形成方法を用い、燃料電池用セパレータ部材の表面に導電性炭素膜を形成することを特徴としている。
【発明の効果】
【００１２】
本発明によれば、簡易な構造のプラズマ処理装置であっても耐食性に優れた導電性炭素膜を形成することができる。
【図面の簡単な説明】
【００１３】
【図１】本発明の実施形態に係るプラズマ処理装置の概略構成を示す図である。
【図２】本発明の実施形態に係る導電性炭素膜の成膜フローを示す図である。
【図３】接触抵抗測定装置の概略構成を示す図である。
【図４】腐食試験装置の概略構成を示す図である。
【発明を実施するための形態】
【００１４】
以下、本発明の一実施形態について、図面を参照しながら説明する。なお、本明細書および図面において、実質的に同一の機能構成を有する要素においては、同一の符号を付することにより重複説明を省略する。
【００１５】
本実施形態では、図１に示すようなプラズマ処理装置１を用い、直流プラズマＣＶＤ法でワークＷ（基材）の表面に導電性炭素膜を形成する。プラズマ処理装置１は、収容されたワークＷのプラズマ処理が行われるチャンバー２と、ワークＷが載せられる台３と、台３に接続される直流パルス電源４を備えている。台３の上方には導電性炭素膜の原料ガスを供給するガスインレット５が設けられ、ガスインレット５はチャンバー外部のガス供給源６に接続されている。チャンバー２の側壁部には、チャンバー内の雰囲気ガスを排気するガス排気管７が設けられ、ガス排気管７は真空ポンプ８に接続されている。チャンバー内にはワークＷの周囲を覆うようにヒーター９が設けられ、ワークＷはヒーター９により加熱される。ワークＷの温度は、チャンバー２のガラス窓部から、赤外線放射温度計（不図示）を用いて測定される。なお、ワークＷの素材は、従前より導電性炭素膜が被覆されるような部材（燃料電池セパレータ等）に用いられる材料であれば特に限定されないが、例えば純チタン、チタン合金等の金属材料が採用される。
【００１６】
なお、プラズマ処理装置１の構成は本実施形態で説明したものに限定されない。直流プラズマＣＶＤ法により炭素膜を形成することが可能な装置であれば、他の装置構成であっても良い。例えば本実施形態では、プラズマ発生用の電源として直流パルス電源４を用いているが、パルス電源でなくても良い。ただし、直流パルス電源４でプラズマを生成すれば、プラズマ密度が高まり、ワークＷに高エネルギーのイオンを供給して膜の緻密化を行うことが可能となる。また、アーキングの発生を抑えることも可能となる。このため、プラズマ生成用の電源としては直流パルス電源４を用いることが好ましい。
【００１７】
次に、導電性炭素膜の形成方法について説明する。本実施形態では、図２に示す工程に沿ってワークＷに導電性炭素膜を形成し、導電性炭素膜が被覆された部材を製造する。
【００１８】
＜ワークＷセット、真空引き＞
まず、チャンバー２にワークＷを搬入して所定位置にワークＷをセットする。その後、チャンバー内の圧力を例えば１０Ｐａ以下となるように真空引きする。
【００１９】
＜加熱工程＞
次に、チャンバー内に少量の水素ガスを供給し、ヒーター９を作動させる。この加熱工程では、ワークＷの温度を例えば５００℃程度のプラズマ処理温度の近傍まで加熱する。ここではチャンバー内の圧力が例えば２００Ｐａ程度に維持されるように排気を行う。
【００２０】
＜Ｈ２＋Ａｒクリーニング工程＞
次に、ヒーター９の設定温度を例えば５２０℃以上としてワークＷを更に加熱する。また、水素ガスに加えて更にアルゴンガスを供給する。ここではチャンバー内の圧力が例えば２００Ｐａ程度に維持されるように排気を行う。そして、直流パルス電源４を作動させて、Ｈ２＋Ａｒボンバード処理により、ワーク表面のクリーニングを行う。なお、直流パルス電源４はチャンバー内に供給されるガスがプラズマ化するよう電圧や周波数，Ｄｕｔｙ比等が適宜設定されている。
【００２１】
＜成膜工程＞
次に、ヒーター９の設定温度を調節し、ワークＷの温度を５２０℃以上とする。また、水素ガスおよびアルゴンガスの供給を停止し、原料ガスとして炭素数４以下の鎖式炭化水素ガスの供給を開始する。この状態で直流パルス電源４を作動させ、鎖式炭化水素ガスをプラズマ化する。これにより、ワークＷの表面に導電性炭素膜が形成されていく。
【００２２】
炭素数４以下の鎖式炭化水素ガスとしては例えばメタンガス、アセチレンガス、プロパンガスおよびブタンガス等があるが、この中でもアセチレンガスを用いることが好ましい。アセチレンガスは工業的に安価であり、入手が容易である。また、アセチレンガスは、メタンガスやプロパンガス、ブタンガス等と比較して、プラズマ放電電圧が低く、電源コストを抑えることができる。さらに、アセチレンガスを用いれば、メタンガスと比較して成膜レートを高くすることができる。
【００２３】
なお、本実施形態では、原料ガスの供給時に単一種類の鎖式炭化水素ガスを供給しているが、複数種類の鎖式炭化水素ガスを混合して供給しても良い。また、水素ガスを鎖式炭化水素ガスと共に供給するようにしても良い。成膜工程においてアセチレンガスと水素ガスを供給する場合、Ｈ２＋Ａｒクリーニング工程から成膜工程にかけて、アセチレンガスおよび水素ガスを徐々に所定の流量に変化させていくことで、アーキングが発生し難くなる。アセチレンガスと水素ガスの流量比（Ｃ２Ｈ２／Ｈ２）が１〜５であれば、アーキングの発生を抑えやすくなり、安定した成膜処理を行うことができる。より安定した成膜処理を行うという観点からはアセチレンガスと水素ガスの流量比（Ｃ２Ｈ２／Ｈ２）を３〜４とすることが好ましい。
【００２４】
成膜工程におけるチャンバー内の圧力（以下、“成膜圧力”）は、２０〜１０００Ｐａとすることが好ましい。成膜圧力は１５０〜５００Ｐａとすることが更に好ましい。
【００２５】
成膜工程におけるワークＷの温度（以下、“成膜温度”）は、５２０℃以上とする必要がある。成膜温度が５２０℃未満であると、ワーク表面に形成される炭素膜中の水素量が多くなり、導電性を有しない炭素膜が形成される。一方、成膜温度が７５０℃を超えると、耐食性が悪化する場合があると共に、チャンバー２の断熱性を更に高める必要があり、断熱性を確保することのみを目的としてプラズマ処理装置１の大型化が必要になることも懸念される。したがって、成膜温度の上限は７５０℃であることが好ましい。成膜温度のより好ましい下限は５８０℃である。また、成膜温度のより好ましい上限は６７０℃である。
【００２６】
＜冷却工程＞
導電性炭素膜の成膜後、ヒーター９、原料ガスの供給、直流パルス電源４を停止させて、ワークＷの冷却を行う。その後、ワークＷをチャンバー２から搬出する。
【００２７】
本実施形態における導電性炭素膜は以上の手順で形成される。この導電性炭素膜は成膜後、長時間経過したとしても、接触抵抗値が依然として低い膜である。そして、本実施形態の導電性炭素膜の形成方法によれば、成膜工程で使用される原料ガスが炭素数４以下の鎖式炭化水素ガスであることから、ガス供給源６からガスインレット５までのガスラインに、原料を気化させるための加熱機構は不要である。即ち、本実施形態の導電性炭素膜の形成方法によれば、より簡易な構造のプラズマ処理装置１で耐食性に優れた導電性炭素膜を形成することが可能となる。
【００２８】
また、ベンゼンやトルエン等の液体原料を使用すると、プラズマ処理装置１の大型化を考慮した場合に原料ガスを供給することが困難になることが想定されるところ、本実施形態では、原料として炭素数４以下の鎖式炭化水素ガスを用いていることから、プラズマ処理装置１を大型化しても原料ガスを供給することができる。即ち、本実施形態の導電性炭素膜の形成方法を用いれば、プラズマ処理装置１を大型化して量産能力を上げることができるため、生産コストを抑えることが可能となる。
【００２９】
以上、本発明の実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【実施例】
【００３０】
直流プラズマＣＶＤ法を用いてワークの表面に炭素膜を形成し、炭素膜の導電性および耐食性について評価した。
【００３１】
炭素膜の成膜処理には図１のような構造のプラズマ処理装置を使用した。プラズマ生成用の電源としては直流パルス電源を使用し、ワークとしてチタン板を用いた。炭素膜の成膜フローは前述の実施形態で説明したものと同様であるが、本実施例では処理条件を変えて複数種の炭素膜を形成している。次の成膜フローの説明では、まず実施例１の処理条件について説明する。下記表１は実施例１の処理条件である。なお、以降の説明における水素ガス、アルゴンガス、アセチレンガスおよびメタンガスの流量は０℃、１ａｔｍにおける体積流量である。
【００３２】
【表１】
2018109203.tif 000003
【００３３】
＜ワークセット、真空引き＞
チャンバー内にワークを搬入した後、３０分間チャンバー内を真空引きし、チャンバー内の圧力を１０Ｐａ以下とする。このとき、ヒーターは作動させない。  
【００３４】
＜加熱工程＞
次に、チャンバー内に４０ｃｃｍ（０℃、１ａｔｍ）の水素ガスを供給すると共に、排気量を調節してチャンバー内の圧力を２２０Ｐａとする。そして、ヒーターの設定温度を５００℃とし、６０分間ワークを加熱する。この加熱工程によりプラズマ処理温度に近い５００℃までワークを加熱する。チャンバー内のワーク温度は赤外線放射温度計で測定する。なお、ワークの温度を測定するにあたっては、事前に赤外線放射温度計の放射率の補正を実施しておく。放射率の補正は、熱電対を埋め込んだワークを本加熱工程と同条件で加熱し、その際に熱電対で測定される温度と、赤外線放射温度計で測定される温度とを比較することで行う。本実施例では熱電対による温度測定結果と、赤外線放射温度計による温度測定結果との差が±５℃以内となるように放射率を補正した。
【００３５】
＜Ｈ２＋Ａｒクリーニング工程＞
次に、ヒーターの設定温度を５８０℃としてワークを５８０℃まで加熱する。また、水素ガスに加え、４０ｃｃｍ（０℃、１ａｔｍ）の流量でアルゴンガスを供給する。これと共に排気量を調節してチャンバー内の圧力を２２０Ｐａに維持する。また、直流パルス電源の電圧を３００Ｖ、周波数を２５ｋＨｚ、Ｄｕｔｙ比を８０％に設定する。これにより、Ｈ２＋Ａｒボンバード処理が開始され、ワーク表面のクリーニングを行う。
【００３６】
＜成膜工程＞
次に、ワークの温度を５８０℃に維持したまま、水素ガスおよびアルゴンガスの供給を停止し、２５０ｃｃｍ（０℃、１ａｔｍ）の流量でアセチレンガスを供給する。排気量の調節により、チャンバー内の圧力（成膜圧力）を２２０Ｐａに維持する。また、直流パルス電源の電圧を６００Ｖに上げる。これにより、アセチレンガスがプラズマ化し、ワークの表面に炭素が吸着していく。この状態を１０分間維持し、ワークの表面に所定の膜厚の炭素膜が形成される。
【００３７】
＜冷却工程＞
その後、ヒーター、アセチレンガスの供給および直流パルス電源を停止し、ワークの冷却を行う。
【００３８】
このような処理条件で実施例１の炭素膜を形成する。その他の実施例および比較例の成膜工程の処理条件は下記表２に示す。
【００３９】
【表２】
2018109203.tif 000004
【００４０】
なお、原料ガスとしてアセチレンガスのみ又はメタンガスのみを供給する場合において、実施例１以外の他の実施例および比較例における成膜工程までの処理条件は、実施例１と同条件である。一方、原料ガスとしてアセチレンガスと水素ガスの混合ガスを使用する実施例２０と実施例２１においては、成膜工程の処理条件に加え、加熱工程、Ｈ２＋Ａｒクリーニング工程の処理条件も実施例１に対して一部異なっている。下記表３は実施例２０の処理条件である。実施例２１の処理条件は、実施例２０の処理条件に対してアセチレンガスの流量が異なるだけである。
【００４１】
【表３】
2018109203.tif 000005
【００４２】
次に、以上の処理条件で形成された炭素膜の導電性および耐食性の評価方法について説明する。導電性の評価は接触抵抗の測定試験結果に基づいて行う。また、耐食性の評価は腐食試験後に、再度接触抵抗値を測定し、腐食試験前後の接触抵抗値の違いに基づいて行う。各試験の試験方法は次の通りである。
【００４３】
（接触抵抗測定試験）
接触抵抗の測定は、図３に示す測定装置２０で実施した。具体的には、チタン板２１の表面に形成した炭素膜２２の上にカーボンペーパー２３を載置し、２枚の金属板２４によりそれらを挟持する。そして、ロードセルによって２枚の金属板２４に、チタン板２１あるいはカーボンペーパー２３との接触面に対して垂直な方向から１．１ＭＰａの荷重をそれぞれ負荷する。この状態で２枚の金属板２４の間に、定電流直流電源２５から１Ａの直流電流を流す。そして、荷重負荷の開始から６０秒後におけるチタン板２１と、カーボンペーパー２３との電位差を測定して電気抵抗値を算出する。この値を炭素膜２２の接触抵抗値とする。本実施例では、このように測定された接触抵抗値が１０ｍΩ・ｃｍ２以下であれば、炭素膜が十分な導電性を有していると判断する。なお、炭素膜２２とカーボンペーパー２３とが接触する接触面の面積は１３ｍｍ×１７ｍｍである。
【００４４】
（腐食試験）
腐食試験は、図４に示す試験装置３０で実施した。具体的には、Ｈ２ＳＯ４溶液を入れた容器３１と、ＫＣｌ溶液を入れた容器３２を用意し、容器３１のＨ２ＳＯ４溶液中に対極３３（Ｐｔ）を、容器３２のＫＣｌ溶液中に参照極３４（Ａｇ／ＡｇＣｌ）を浸漬させるように配置する。また、試料極３５として炭素膜が被覆されたチタン板を容器３１のＨ２ＳＯ４溶液中に浸漬させるように配置する。また、Ｈ２ＳＯ４溶液とＫＣｌ溶液の塩橋としてルギン管３６を設ける。このように構成した試験装置３０において、ポテンショスタットの設定電圧を０．９Ｖ（ＳＨＥ：標準水素電極  standard hydrogen electrode）とし、６５時間放置した。なお、Ｈ２ＳＯ４溶液は、水溶液温度が８０℃、ｐＨが３、Ｃｌ−イオン濃度が１００ｐｐｍ、Ｆ−イオン濃度が５０ｐｐｍである。  
【００４５】
腐食試験前後の接触抵抗値は前記の表２の通りである。  
【００４６】
なお、表２では炭素膜の膜厚も表記している。実施例５、実施例１１および比較例２の炭素膜については、ＦＩＢ（集束イオンビーム）加工をした後、ＳＥＭ断面観察を行うことで膜厚を測定した。その後同じサンプルに対し、ＥＰＭＡによる半定量分析を行い、ＣとＴｉの割合（Ｃ／Ｔｉ）を算出して（Ｃ／Ｔｉ）×膜厚を元に検量線の作成を実施した。他のサンプルに関しては、この検量線を用いてＥＰＭＡの半定量分析により膜厚を算出した。
【００４７】
表２に示されるように、アセチレンガスを用いて形成した炭素膜のうち、比較例１の炭素膜は腐食試験前の段階で接触抵抗値が１０ｍΩ・ｃｍ２を超えており、導電性が不十分である。一方、実施例１〜１６および比較例２の炭素膜は、腐食試験前の段階で十分な導電性を有している。しかし、実施例１〜１６の炭素膜については腐食試験後においても接触抵抗値が１０ｍΩ・ｃｍ２を下回っており、依然として十分な導電性を有しているが、比較例２の炭素膜は腐食試験後の接触抵抗値が１０ｍΩ・ｃｍ２を超えており、導電性が不十分である。即ち、実施例１〜１６の炭素膜は耐食性に優れた膜であり、比較例２の炭素膜は耐食性に劣る膜である。実施例９と実施例１０、あるいは実施例１１〜１５の結果に鑑みると、成膜圧力の違いは炭素膜の導電性および耐食性に影響を与えないことがわかる。したがって、実施例１６の炭素膜と比較例１の炭素膜における導電性および耐食性の違いは、成膜圧力ではなく、成膜温度に起因するものである。本実施例の結果に鑑みれば、成膜温度を５２０℃以上、好ましくは５３０℃以上とすることで、耐食性に優れた導電性炭素膜が得られることがわかる。
【００４８】
実施例１７〜１９では、アセチレンガスに代えてメタンガスを原料ガスとして使用しているが、腐食試験の結果によれば、耐食性に優れた導電性炭素膜が得られることがわかる。したがって、アセチレンガス以外のメタンガスやプロパンガス、ブタンガス等の他の鎖式炭化水素ガスを原料ガスとして用いても、成膜温度を５２０℃以上とすれば、耐食性に優れた導電性炭素膜を形成することができる。
【００４９】
実施例２０、実施例２１では、成膜工程における原料ガスとしてアセチレンガスと水素ガスの混合ガスを使用しているが、腐食試験の結果によれば、耐食性に優れた導電性炭素膜が得られることがわかる。また、成膜工程においてアセチレンガスと水素ガスを供給する場合には、アセチレンガスおよび水素ガスを徐々に所定の流量に変化させていくことで、アーキングを発生し難くすることができる。本実施例の結果を考慮すると、成膜工程においてアセチレンガスと水素ガスを供給する際に、アセチレンガスと水素ガスの流量比（Ｃ２Ｈ２／Ｈ２）が１〜５となる状態を維持しつつ、各ガスの目標流量に到達するまで各ガスの流量を徐々に増加させていくことにより、アーキングの発生を抑えた状態で導電性炭素膜を形成することができる。
【産業上の利用可能性】
【００５０】
本発明は、燃料電池セパレータ等に用いられる導電性炭素膜の形成に適用することができる。
【符号の説明】
【００５１】
１      プラズマ処理装置
２      チャンバー
３      台
４      直流パルス電源
５      ガスインレット
６      ガス供給源
７      ガス排気管
８      真空ポンプ
９      ヒーター
２０    接触抵抗測定装置
２１    チタン板
２２    炭素膜
２３    カーボンペーパー
２４    金属板
２５    定電流直流電源
３０    腐食試験装置
３１    容器
３２    容器
３３    対極
３４    参照極
３５    試料極
３６    ルギン管
Ｗ      ワーク
【図１】
2018109203.tif 000006
【図２】
2018109203.tif 000007
【図３】
2018109203.tif 000008
【図４】
2018109203.tif 000009